"基材上に像をインクジェット印刷するための方法であって、基材に、液体媒体、顔料、および式1またはその塩の鎖を含むポリマーを含む組成物を施用することを含む方法:[式中:各Xは、独立して、それぞれ置換されていてもよいアルキル、アリールまたはヘテロシクリル基であり;各Q1およびQ2は、独立して、NR1、OまたはSであり;ここにおいて、各R1は、独立して、Hであるか、または置換されていてもよいアルキル、アリールもしくはヘテロシクリル基であり;各Aは、独立して、置換されていてもよい二価の有機連結基であり;nは2~1000であり;各mは、独立して1または2であり;各場合において、mが1である場合、Q3は、独立して、NR1、OまたはSであり、各R1は、独立して、Hであるか、または置換されていてもよいアルキル、アリールもしくはヘテロシクリル基であり;mが2である場合、Q3はNであり;そして式1またはその塩の鎖を有するポリマーは、顔料を微粉砕するために用いられている]。各Aが、独立して、それぞれ置換されていてもよいC2-30アルキレン、フェニレン、ナフチレンおよびキシリレン基から選択される、請求項1に記載の方法。少なくとも1つのA基がCH24、CH26またはp-キシリレンから選択される、請求項1~2のいずれか一項に記載の方法。Q1およびQ2により表されるすべての基がNR1である、請求項1~3のいずれか一項に記載の方法。鎖が、その構造内に少なくとも1つの水分散性基を有する、請求項1~4のいずれか一項に記載の方法。水分散性基1以上の少なくとも1つがリン含有酸である、請求項5に記載の方法。リン含有酸が、リン酸およびホスホン酸またはそれらの塩からなる群より選択される、請求項6に記載の方法。水分散性基1以上の少なくとも1つがX基に付着している、請求項5~7のいずれか一項に記載の方法。-Q3Xmにより表される基の少なくとも1つが、式-NHCH2PO3H2または-NCH2PO3H22のものである、請求項1~8のいずれか一項に記載の方法。微粉砕が、ミクロ流動化、超音波処理、均質化またはミル粉砕による、請求項1~9のいずれか一項に記載の方法。式2またはその塩の鎖を含むポリマー:[式中:各Xは、独立して、それぞれ置換されていてもよいアルキル、アリールまたはヘテロシクリル基であり;各Q1およびQ2は、独立して、NR1、OまたはSであり;ここにおいて、各R1は、独立して、Hであるか、または置換されていてもよいアルキル、アリールもしくはヘテロシクリル基であり;各Aは、独立して、置換されていてもよい二価の有機連結基であり;nは2~1000であり;各mは、独立して1または2であり;そして各場合において、mが1である場合、Q3は、独立して、NR1、OまたはSであり、各R1は、独立して、Hであるか、または置換されていてもよいアルキル、アリールもしくはヘテロシクリル基であり;mが2である場合、Q3はNであり;前記鎖は、その構造中に1以上のホスホン酸基を有する]。Q3Xmにより表される基の少なくとも1つが、式-NHCH2PO3H2または-NCH2PO3H22のものである、請求項11に記載のポリマー。少なくとも1つのA基がCH24、CH26またはp-キシリレンから選択される、請求項11または12に記載のポリマー。請求項11~13のいずれか一項に記載のポリマー、顔料および液体媒体を含む分散物。以下を含むインクジェット印刷機用インク:i0.1~15部の請求項11~13のいずれか一項に記載のポリマー;ii1~15部の顔料;およびiii70~98.8部の液体媒体ここにおいて、部はすべて重量に基づく。チャンバーおよび請求項15に記載のインクを含むインクジェット印刷機用カートリッジであって、該インクが該チャンバー内に存在する、前記カートリッジ。請求項16に記載のインクジェット印刷機用カートリッジを含むインクジェット印刷機。請求項15に記載のインクジェット印刷インクで印刷された基材。インクジェット印刷インクを調製するための、請求項11~13のいずれか一項に記載のポリマーの使用。請求項11~13のいずれか一項に記載のポリマーを調製するための方法であって、i式3の化合物;[式中、Zはハロゲン原子である];ii式HQ3Xmの化合物;およびiii式HQ1AQ2Hの化合物[式中、A、X、Q1、Q2、Q3およびmは、基AおよびXの少なくとも一方がホスホン酸基を有する点を除き、請求項11で定義したとおりである]を任意の順序で反応させることを含む方法。定義本記載において、1つおよび1つという単語は、特記しない限り、1以上を意味する。したがって、例えば、1つのポリマーは1より多くのポリマーが存在する可能性を包含し、同様に1つの顔料は1より多くの種類の顔料が存在する可能性を包含する。ポリマー式1の鎖は、全ポリマー組成に対し好ましくは少なくとも50重量、より好ましくは少なくとも70重量、特に少なくとも90重量である。より好ましくは、該鎖は、末端基を除きポリマー構造のすべてである。最大100にする必要がある場合、残りのポリマー鎖は、ポリウレタンまたはポリエステル鎖であることができる。ポリマー構造は、分枝状であってもよいが、好ましくは線状である。調製法およびポリマーを調製するために用いられるモノマーの相対量によっては、末端基をトリアジン環および/またはQ2基に付着させることができる。末端基式1の鎖は、いくつかの方法で終結させることができる。末端基は、任意の一価の基であることができる。典型的な末端基としては、H、OH、ハロゲン、C1-30アルキル-NH-、C1-30アルキル-S-、C1-30-アルキル-O-、フェニル-NH-、フェニル-S-、およびフェニル-O-が挙げられる。末端基を含めると、式1の鎖を有するポリマーの例として、式1a、1bおよび1cのものが挙げられる:[式中、Tは、OH、ハロゲン、C1-30アルキル-NH-、C1-30アルキル-S-、C1-30-アルキル-O-、フェニル-NH-、フェニル-S-、およびフェニル-O-基から選択される末端基である];[式中、Q4およびQ5は、それぞれ独立して、NR1、OまたはSであり;ここにおいて、各R1は、独立して、H、置換されていてもよいアルキル、アリールまたはヘテロシクリル基であり;そしてA’は、置換されていてもよい二価の有機連結基である];[式中、各Tは、独立して上記のとおりである]。場合によっては、ポリマーの調製に用いられるハロ-トリアジン基を後反応させることが望ましい可能性がある。適した後反応剤としては、単官能性のアミン、チオールおよびアルコールが挙げられる。これらのうち、単官能性有機アミンが好ましい。好ましい一例では、モノチオール、モノアルコールおよび特にモノアミンを末端キャッピング剤として用いて、T=NR1、SまたはO基を介してトリアジン環に連結しているアルキル/アリール/シクロアルキル[ここにおいて、R1は先に定義したとおりである]である式1cのポリマーをもたらすことができる。Tは、C1-20アルキル/シクロアルキル-NH-であることが好ましい。他の好ましい例では、モル過剰の化合物HQ1AQ2Hをポリマーの調製に用いることができ、この場合、ポリマーは式1bのものである。一例では、残存するハロ-トリアジン基を水で加水分解してOH基をもたらすことが可能である。したがって、一例において、存在するT基はすべてOHである。水分散性基ポリマー鎖は、その構造内に少なくとも1つの水分散性基を有することが好ましい。本明細書中で定義する水分散性基は、水中でのポリマーの分散または溶解に役立つ親水性基を意味する。水分散性基の好ましい例としては、末端がOHであるポリエチレンオキシドであるか、C1-6アルキル、-SO2NH2、-OH、-SO3H、-CO2H基であるか、リン含有酸が挙げられる。酸性水分散性基-SO3H、-CO2H、および特にリン含有酸が好ましい。ポリマー鎖中に存在する水分散性基の少なくとも1つが、リン含有酸であることが好ましい。場合によっては、ポリマー鎖中に存在する水分散性基のすべてが、リン含有酸である。好ましいリン含有酸としては、モノエステルおよびポリリン酸を含むリン酸類、ならびに、モノエステルおよびポリホスホン酸を含むホスホン酸類が挙げられる。これらのうち、-OPO3H2リン酸およびもっとも特に-PO3H2ホスホン酸が、その塩を含めて、好ましい。われわれは、とりわけホスホン酸基により、ポリマーが顔料分散剤としてより有効になり、印刷した時に向上した光学濃度ODを有する最終インクがもたらされる傾向があることを見いだした。ポリマーは、ポリマー構造中に存在する各トリアジン環に、好ましくは0.1~10、より好ましくは0.2~5、さらにより好ましくは0.5~3、特に1~2個の水分散性基を有する。水分散性基の付着に好ましい部位としては、A、R1、X、より好ましくはAおよびX、特にXが挙げられる。ポリマー中に存在する少なくとも1つの水分散性基がXに付着していることが好ましい。場合によっては、ポリマー中に存在している水分散性基のすべてが、X基に付着している。nnは、好ましくは2~500、より好ましくは2~100、特に2~50である。場合によっては、nは、少なくとも3、より好ましくは少なくとも4、さらにより好ましくは少なくとも5であることができる。したがって、例えば、nは、3~1000、4~1000、または5~1000であることができる。nの値は任意の適した技術により測定することができる。好ましい技術としては、ゲル透過クロマトグラフィー、粘度測定法、蒸気圧浸透圧法、質量分析法および多角レーザー光散乱が挙げられる。好ましい技術はゲル透過クロマトグラフィーである。これは、水、THFまたはDMF溶媒を用いて実施することが好ましい。分子量は、好ましくはポリスチレン、さらに特にポリエチレングリコール標準液に対し、確定する。nの値を確定するためには、数平均分子量を、採用する特定モノマーに基づく式1により表される反復単位の質量で割ることが好ましい。発色団本発明に用いられるポリマーは、発色団基を含まないことが好ましい。該ポリマーは、350~750nmの波長範囲に吸収ピークを有する発色団を含まないことが好ましい。とりわけ、該ポリマーは、ポリマー構造中に共有結合している染料基を含まないことが好ましい。存在しないことが好ましい基の例としては、アゾ、キサンテン、アントラキノン、トリアリールメタン、アジン、チアジン、アクリジン、ローダミン、フタロシアニンおよびニグロシン基が挙げられる。これにより、本発明のポリマーを、望ましい色調を乱す可能性のない状態で、あらゆる粒状固体とともに用いることが可能になる。物理的吸着場合によっては、該ポリマーは、顔料と恒久的には結びついていない。例えば、場合によっては、該ポリマーは顔料の表面上に物理的に吸着しているだけである。したがって、該ポリマーは、顔料表面で吸脱着することができる。場合によっては、該ポリマーは架橋していない。Q1、Q2、Q4およびQ5該ポリマー中に存在する基Q1およびQ2の少なくとも1つ、より好ましくはすべては、式NR1のものである。存在する場合、同じ優先傾向が基Q4およびQ5にも当てはまる。この連結は、とりわけ有効である傾向があるアミン/ハロ-トリアジンカップリング反応により形成されることが好ましい。R1が置換されていてもよいアルキルである場合、それは置換されていてもよいC1-20アルキルであることが好ましい。R1が置換されていてもよいアリール基である場合、それは、置換されていてもよいフェニルまたはナフチル基であることが好ましい。R1が置換されていてもよいヘテロシクリルである場合、それは、芳香族ヘテロアリールまたは非芳香族であることができる。R1がヘテロシクリルである場合、それは、N、SおよびOから選択される1~3個の原子を環中に含有する5または6員環であることが好ましい。その好ましい例としては、置換されていてもよいピロリル、チオフェニル、フラニル、ピリジル、ピリミジル、ピラジニル、トリアジニル、イミダゾリル、チアゾリル、オキサゾリルおよびピラゾリルが挙げられる。所望による置換基R1がHではない場合、R1に関する所望による置換基としては、-NO2、CN、ハロ特にCl、F、BrおよびI、-NHCOC1-6アルキル、-SO2NHC1-6アルキル、-SO2C1-6アルキル、OH基を持っていてもよい-C1-6アルキル、OH基を持っていてもよい-OC1-6アルキル、-NHCONH2、-OCOC1-6アルキル、OHまたはC1-6アルキル基を末端とするポリプロピレンオキシド、OHまたはC1-6アルキル基を末端とするポリエチレンオキシド、-OH、-SO3H、-PO3H2、-OPO3H2、-SO2NH2および-CO2Hが挙げられる。R1に関する所望による置換基は、置換されていてもよい可能性について言及しているあらゆる他の基に関する所望による置換基として用いることもできる。もっとも好ましくは、R1はHである。Q3Q3基の好ましくは少なくとも1つ、より好ましくはすべては、NHm=1またはNm=2である。他の言葉で言い換えると、基Q3Xmは、-NR1Xまたは-NX2であることが好ましい。R1は、Q3中に存在する場合、上記基のいずれかであることができるが、好ましくはHである。X一般的に言えば、Xは、R1上に存在することができるすべての置換基を含め、R1に関し記載した基のいずれかであることができる。X基の少なくとも1つ、より好ましくは大部分またはすべてが、水分散性基1以上に付着していることが好ましく、ここにおいて、水分散性基は先に記載したとおりである。そうではないと特記しない限り、本明細書中で使用する付着しているという語は、共有結合していることを意味する。好ましくは、X基の少なくとも1つ、より好ましくは各X基が、独立して、1~3、より好ましくは1または2個の水分散性基を有する。これらは、好ましくはリン含有酸基、より好ましくは-OPO3H2または-PO3H2、もっとも好ましくは-PO3H2基である。われわれは、ポリマー構造中のこの位置におけるホスホン酸基が、とりわけ良好な分散剤の性質および印刷した時に高い光学濃度ODを示すインクをもたらすことを見いだした。Xの好ましい例としては、フェニル、ナフチル、-C1-20アルキル、および環中に1~3個のN、SまたはO原子を含有する5または6員のヘテロ芳香族基が挙げられる;これらはそれぞれ、1~3個の-PO3H2基および所望により1以上の-PO3H2基以外の置換基で置換されていることが好ましい。XがC1-20アルキルである場合、Xは、式C1-6アルキル-PO3H2のものであることが好ましい。この種のX基の適した例としては、CH2PO3H2、CH2CH2PO3H2、CH2CH2CH2PO3H2、CH3CHCH2PO3H2、CH2CH2CH2CH2PO3H2[式中、アスタリスクは、Q3基への付着点を表す]が挙げられる。Xがフェニルである場合、それは式4a、4bまたは4cのものであることが好ましい:式中、アスタリスクは、Q3基への付着点を表す。基Xは、芳香族および脂肪族基の両方を含むことができる。例えば、Xは、式5aのものであることができる:式中、アスタリスクは、Q3基への付着点を表す。基Xは、2個のホスホン酸基を有することもできる。その適した例としては、式6a、6bおよび6cのものが挙げられる:式中、アスタリスクは、Q3基への付着点を表す。基Xは、式7aまたは7bのものであることもできる:式中、アスタリスクは、Q3基への付着点を表す。X基の少なくとも1つ、より好ましくはすべてが、式CH2PO3H2のもの[式中、アスタリスクは、Q3基への付着点を表す]であることがもっとも好ましい。一例において、Q3はNであり、m=2であり、X基の1つはCH2CO2Hであり、他のX基はCH2PO3H2[式中、アスタリスクは、N原子Q3への付着点を表す]である。これは、グリホセート残基である。Xは、式CH2CH2SO3HまたはCH2CO2Hのもの[式中、アスタリスクは、Q3基への付着点を表す]であることができる。Xは、C1-6アルキルまたはOHを末端とするポリエチレンオキシ鎖であることができる。Q3X基Q3Xmの好ましくは少なくとも1つ、より好ましくは大部分および特にすべては、式-NHCH2PO3H2または-NCH2PO3H22のものである。AおよびA’基Aおよび存在する場合A’は、任意の二価の有機連結基であることができる。AおよびA’は、独立して、アルキレン、シクロアルキレン、芳香族または複素環式基であることができる。複素環式基は、芳香族または非芳香族であることができる。基AおよびA’は、これらの組み合わせであってもよい。基AおよびA’は、-O-、-NH-、-S-、-CO2-、-NHCO-、-SO2-およびNHSO2-などの基により遮断されていてもよい。AおよびA’はポリマーであってもよく、例えばA/A’は、アクリル、スチレン、スチレン-アクリル、ポリエステル、ポリウレタンまたはポリエーテルポリマーであることができる。AおよびA’は、アリーレン、アルキレン、またはそれらの組み合わせであることが好ましい。AおよびA’は、R1に関し記載した所望による置換基の1以上で置換されていてもよい。基AおよびA’は、先に記載した水分散性基を1以上有することができる。いくつかの態様において、Aおよび/またはA’は、置換されていない。AまたはA’がアリーレンである場合、それは二価のナフチレンまたはフェニレンであることが好ましい。Aがフェニレンである場合、Q1およびQ2への連結基は、オルト、メタまたはパラ位に配置されていることができる。同様のことがA’でも考えられ、この場合は連結基はQ4およびQ5である。AまたはA’がアルキレン基である場合、それは、好ましくはC2-30アルキレン、特にC2-10アルキレン、もっとも特にC2-6アルキレンである。好ましい例はCH24およびCH26である。これらは分枝状または線状であることができる。好ましい一態様において、AはキシリレンCH2-フェニレン-CH2であり、CH2基は、互いに対しメタまたはパラ位にあることが好ましい。アスタリスクは、基Q1およびQ2への付着点を表す。上記を考慮して、各Aは、独立して、それぞれ置換されていてもよいC2-30アルキレン、フェニレン、ナフチレンおよびキシリレン基から選択することが好ましい。われわれは、AがCH24、CH26であるか、Aがp-キシリレンである場合、得られるポリマーが、良好な分散剤の性質を示し、印刷した時に良好な光学濃度を有するインクをもたらすことを見いだした。A基の好ましくは少なくとも1つ、より好ましくは大部分、特にすべては、CH24、CH26またはp-キシリレンから選択される。塩本発明の第1の観点で定義したポリマーは、遊離酸、塩またはそれらの混合物の形で存在することができる。該ポリマーは、好ましくは少なくとも部分的に、より好ましくは少なくとも50が、塩の形にある。好ましい塩としては、アルカリ金属特に、リチウム、ナトリウムおよびカリウム、アンモニア、有機アミンおよびアルカノールアミンを伴うものが挙げられる。有機第四級アミンおよびピリジニウムを伴う塩も可能である。異性体本発明の第1の観点で定義したポリマーを1つの化学式で表してきたが、請求項のポリマーおよび範囲は、互変異性体、光学異性体、同位体異性体および幾何異性体を含むいくつかのその異性体も包含するものとする。好ましいポリマー本発明の第2の観点に従って、式2またはその塩の鎖を含むポリマーを提供する:[式中:各Xは、独立して、それぞれ置換されていてもよいアルキル、アリールまたはヘテロシクリル基であり;各Q1およびQ2は、独立して、NR1、OまたはSであり;ここにおいて、各R1は、独立して、Hであるか、または置換されていてもよいアルキル、アリールもしくはヘテロシクリル基であり;各Aは、独立して、置換されていてもよい二価の有機連結基であり;nは2~1000であり;各mは、独立して1または2であり;そして各場合において、mが1である場合、Q3は、独立して、NR1、OまたはSであり、各R1は、独立して、Hであるか、または置換されていてもよいアルキル、アリールもしくはヘテロシクリル基であり;mが2である場合、Q3はNであり;前記鎖は、その構造中に1以上のホスホン酸基を有する]。これらの基のすべてに関する優先傾向は、先に記載したとおりである。このポリマー鎖は、先に記載したように終結させることができる。上記のように、われわれは、ポリマー中のホスホン酸基1以上が、顔料、液体媒体および本発明の第2の観点に従った上記ポリマーを含有するインクでの印刷から得られる光学濃度を向上させる傾向があることを見いだした。好ましい組み合わせQ1およびQ2基がすべてNR1[式中、R1はHである]であり、少なくとも1つ、より好ましくはすべてのQ3Xm基が、式-NHCH2PO3H2または-NCH2PO3H22のものであることが好ましい。より好ましくは、Q1およびQ2基がすべてNR1[式中、R1はHである]であり、少なくとも1つ、より好ましくはすべてのQ3Xm基が、式-NHCH2PO3H2または-NCH2PO3H22のものであり、すべてのA基がCH24、CH26またはp-キシリレンから選択される。A’は、ポリマー末端に存在する場合、Aと同じであることが好ましい。Tは、ポリマー末端に存在する場合、-OHであることが好ましい。好ましいポリマーの具体例としては、式2a~2lの鎖を有するものが挙げられる:式2a~2lのポリマーはすべて、本発明の第1の観点に用いることができるが、ホスホン酸基を有するものだけが、本発明の第2の観点の範囲内にある。合成本発明の第3の観点において、本発明の第2の観点で定義したポリマーを調製するための方法であって、i式3の化合物;[式中、Zはハロゲン原子である];ii式HQ3Xmの化合物;およびiii式HQ1AQ2Hの化合物[式中、A、X、Q1、Q2、Q3およびmは、基AおよびXの少なくとも一方がホスホン酸基を有する点を除き、先に定義したとおりである]を任意の順序で反応させることを含む方法を提供する。Xは、先に記載したように、少なくとも1つのホスホン酸基を有することが好ましい。式3の化合物Zに関するハロゲン原子は、I、BrまたはFであることができるが、Clであることが好ましく、したがって、式3の化合物はシアヌル酸クロリドであることが好ましい。式3の化合物に加え、該ポリマー鎖は、比較的少量のジハロピリミジン化合物および/または1,3-ジニトロ-4,6-ジフルオロベンゼンを追加的に反応させることにより、調製することができる。式HQ3Xmの化合物式HQ3Xmの化合物は、好ましくは少なくとも1、より好ましくは1または2個の水分散性基を有する。水分散性基がカルボン酸および/またはスルホン酸基である場合、式HQ3Xmの好ましい化合物としては、タウリン、スルファニル酸、グリシンおよびベータアラニンが挙げられる。式HQ3Xmの化合物は、リン原子含有酸特にリン酸およびホスホン酸基を少なくとも1個より好ましくは1または2個有することが好ましい。ホスホン酸含有化合物の好ましい例としては、アミノメチルホスホン酸、イミノジメチルホスホン酸、N-メチルアミノメチルホスホン酸、2-アミノエチルホスホン酸、3-アミノプロピルホスホン酸、メタ、オルトおよびパラ-アミノフェニルホスホン酸、4-アミノベンジルホスホン酸、アレンドロン酸、パミドロン酸、ネリドロン酸、グリホサート、2-アミノ-3-ホスホノプロピオン酸、2-アミノ-4-ホスホノ酪酸などが挙げられる。これらのうち、アミノメチルホスホン酸およびアレンドロン酸が好ましい。場合によっては、式HQ3Xmの化合物は、水分散性基を有さない。例としては、C1-6アルキルアミンおよび置換されていてもよいアリールアミンが挙げられる。一例において、例えばいくつかは水分散性基を含有せず、いくつかは少なくとも1個の水分散性基を含有するような、式HQ3Xmの化合物の組み合わせの両方を用いることが可能である。このように、ポリマーの親水性を希望通りに適応させて、最良の分散剤の特性をもたらすことができる。式HQ3Xmの化合物の混合物を用いる場合、これらの化合物の少なくともいくつかが少なくとも1個の水分散性基を有することが好ましい。式HQ1AQ2Hの化合物式HQ1AQ2Hの化合物は、式H2N-ANH2のジアミンであることが好ましい。A基は水分散性基を有さなくてもよく、その場合、HQ1AQ2Hの適した例としては、エチレンジアミン、1,3-ジアミノプロパン、1,4-ジアミノブタン、1,5-ジアミノペンタン、1,6-ジアミノヘキサン、1,7-ジアミノヘプタン、1,8-ジアミノオクタン、1,9-ジアミノノナン、1,10-ジアミノデカン、1,11-ジアミノウンデカン、1,12-ジアミノドデカン、p-キシリレンジアミン、m-キシリレンジアミン、p-フェニレンジアミン、m-フェニレンジアミン、4,4’-ジアミノジフェニルスルホン、ピペラジン、1-2-アミノエチルピペラジン、2-メチルペンタメチレンジアミンDYTEKA、1,3-ペンタンジアミンDYTEKEP、ビスヘキサメチレントリアミンDYTEKBHMT-HP、トリメチルヘキサメチレンジアミン、1,2-ジアミノシクロヘキサン、1,3-ジアミノシクロヘキサン、1,4-ジアミノシクロヘキサンが挙げられる。このうち好ましい例としては、1,4-ジアミノブタン、1,6-ジアミノヘキサンおよびp-キシリレンジアミンが挙げられる。ジヒドラジド例えば、アジピン酸ジヒドラジドおよび尿素を用いることもできる。式HQ1AQ2Hの化合物は水分散性基を有していてもよく、その場合、HQ1AQ2Hの適した例としては、リシン、p-フェニレンジアミンスルホン酸、m-フェニレンジアミンスルホン酸、p-フェニレンジアミンジスルホン酸、m-フェニレンジアミンジスルホン酸、および4,4’-ジアミノジフェニルアミン-2-スルホン酸が挙げられる。HQ1AQ2H化合物は、HuntsmanによりJEFFAMINE登録商標ジアミンD、ED、EDRシリーズとして市販されているものなどのポリエーテルジアミンであることもできる。言うまでもなく、式HQ1AQ2Hの異なる化合物の混合物を用いることにより、異なるA基の混合物を含有するポリマー鎖を調製することが可能である。このように、ポリマーの親水性を希望通りに適応させて、最良の分散剤の特性をもたらすことができる。式HQ1AQ2Hの化合物はジオールであってもよい。あらゆるジオールを制限なく用いることができ、好ましいジオールは、ポリエステルおよびポリウレタンの調製にしばしば用いられるものである。低分子量ジオールを用いることができ、その例としては、エチレングリコール;プロピレングリコール;1,3-プロパンジオール;1,4-ブタンジオール;1,5-ペンタンジオール;1,6-ヘキサンジオール;1,2-ヘキサデカンジオール;1,2-ドデカンジオール;脂肪酸のグリセロールモノエステルまたはジエステル例えば、グリセロールモノオレエート、グリセロールモノステアレートなど、ネオペンチルグリコール;ジエチレングリコール;ジプロピレングリコール;2,2,4-トリメチル-1,3-ペンタンジオール;1,4-シクロヘキサンジメタノール;ヒドロキノン;レゾルシノール;4,4’-スルホニルジフェノール;ビスフェノールA;ビスフェノールAのエチレンオキシドおよび/またはプロピレンオキシド付加体;ならびに、水素化ビスフェノールAのエチレンオキシドおよび/またはプロピレンオキシド付加体、トリメチロールプロパン、トリメチロールエタン、ならびにこれらの混合物が挙げられる。オリゴマージオールを用いてもよい。その好ましい例としては、ポリエステルジオール、ポリエーテルジオール、アクリルジオールおよびポリカーボネートジオールが挙げられる。式HQ1AQ2Hの化合物はジチオールであってもよい。ジチオールの例として、1,2-エタンジチオール、1,2-プロパンジチオール、1,3-プロパンジチオール、1,10-デカンジチオール、ジペンテンジメルカプタン、エチルシクロヘキシルジメルカプタン、1,4-ベンゼンジチオール、1,3-ベンゼンジチオール、3,6-ジオキサ-1,8-オクタンジチオール、4,4’-チオビスベンゼンチオールおよび1,2-ベンゼンジチオールを挙げることができる。合成条件本発明の第3の観点に従ったポリマー鎖を調製するための方法は、いくつかの方法で実施することができるが、3つのスキームについて以下に略述する。スキームIスキームIにおいて、該ポリマー鎖を調製するための方法は、i式3の化合物を式HQ3Xmの化合物と反応させる段階;ii段階iの生成物を式HQ1AQ2Hの化合物と反応させる段階;iii段階iiの生成物を加熱して、重合をもたらす段階;iv所望により、残存するハロトリアジン基を末端キャッピングまたは加水分解する段階を含む。スキームIIスキームIIにおいて、該ポリマー鎖を調製するための方法は、i式3の化合物を式HQ1AQ2Hの化合物と反応させる段階;ii段階iの生成物を式HQ3Xmの化合物と反応させる段階;iii段階iiの生成物を加熱して、重合をもたらす段階;iv所望により、残存するハロトリアジン基を末端キャッピングまたは加水分解する段階を含む。スキームIIIスキームIIIにおいて、該ポリマー鎖を調製するための方法は、i式3の化合物を式HQ1AQ2Hの化合物と反応させる段階;ii段階iの生成物を加熱して、重合をもたらす段階;iii段階iiの生成物を式HQ3Xmの化合物と反応させる段階;iv所望により、残存するハロトリアジン基を末端キャッピングまたは加水分解する段階を含む。スキームI、IIおよびIIIにおいて、段階i、iiおよびiiiに好ましい温度は、それぞれ0~20°C、20~40°Cおよび40~100°Cである。各段階において、反応を、好ましくは水性である液状ビヒクル中、より好ましくは水のみからなる液状ビヒクル中で、実施することが好ましい。有機液状ビヒクルを用いることもでき、その適した例としては、N-メチルピロリドンおよびスルホランが挙げられる。各段階において、反応を、4~10のpHで維持することが好ましい。スキームIの段階iおよびiiにおいて、pHは4~8であることが好ましい。スキームIの段階iiiでは、pHは6~10であることが好ましい。場合によっては、式HQ3Xmの化合物に対しモル過剰の式HQ1AQ2Hの化合物を用いることが好ましい。末端キャッピング反応は、本明細書中で先に記載したとおりであることができる。好ましい末端キャッピング剤は、C-1-20アルキルまたはC-1-20シクロアルキルメルカプタン、アルコールおよび特にアミンである。アミンは、第一級アミンであることが好ましい。加水分解は、反応のための水性液状ビヒクルより好ましくは、液状ビヒクルは水だけであるを選び、液状ビヒクルが酸性または塩基性のpHを有する間に所望により段階iiiの生成物を加熱することにより、遂行することが好ましい。実際には、加水分解は、段階iiiのための液状ビヒクルとして水を用い、pHを9~10に調整し、60~100°Cで加熱することにより実施することが好ましい。インクジェット印刷本発明の第1の観点に従った方法におけるインクジェット印刷は、任意の適したインクジェット印刷技術により実施することができる。好ましいインクジェット印刷機では、インクの液滴を発射するために、サーマル式、圧電式または音響式のヘッドが用いられる。基材本発明の第1の観点に従った方法で用いられる基材は、制限なく、あらゆる種類のものであることができる。好ましい基材としては、紙、プラスチックおよび生地材料が挙げられる。好ましい基材は、紙、例えば、酸性、アルカリ性または中性の性質を有することができる普通紙または加工紙である。紙は、インクジェット受容体層を有することができる。受容体層は、膨潤性または多孔質の種類のものであることができる。市販の紙の例は、国際特許出願第WO2007/148035号、13頁、24行~37行の最後に記載されているとおりであり、これを、本明細書中で参考として援用する。基材は、普通紙であることが好ましい。基材は、インク定着剤を含有していないことが好ましい。存在しないことが好ましいインク定着剤の例としては、カチオン性有機アミンおよびカチオン性ポリマーが挙げられる。液体媒体本発明の第1の観点に用いられる液体媒体は、完全に有機物であることができるが、好ましくは、水であるか水を含むすなわち水性である。液体媒体は、水および1以上の水混和性有機液体を含むことが好ましい。液体媒体中に包含させるのに好ましい水混和性有機液体としては、C1-6-アルカノール、好ましくは、メタノール、エタノール、n-プロパノール、イソプロパノール、n-ブタノール、sec-ブタノール、tert-ブタノール、n-ペンタノール、シクロペンタノールおよびシクロヘキサノール;線状アミド、好ましくは、ジメチルホルムアミドまたはジメチルアセトアミド;水混和性エーテル、好ましくは、テトラヒドロフランおよびジオキサン;ジオール、好ましくは、2~12個の炭素原子を有するジオール、例えば、エチレングリコール、プロピレングリコール、ブチレングリコール、ペンチレングリコール、ヘキシレングリコールおよびチオジグリコール、ならびに、オリゴ-およびポリ-アルキレングリコール、好ましくは、ジエチレングリコール、トリエチレングリコール、ポリエチレングリコールおよびポリプロピレングリコール;トリオール、好ましくは、グリセロールおよび1,2,6-ヘキサントリオール;ジオールのモノ-C1-4-アルキルエーテル、好ましくは、2~12個の炭素原子を有するジオールのモノ-C1-4-アルキルエーテル、特に、2-メトキシエタノール、2-2-メトキシエトキシエタノール、2-2-エトキシエトキシ-エタノール、2-[2-2-メトキシエトキシエトキシ]エタノール、2-[2-2-エトキシエトキシ-エトキシ]-エタノールおよびエチレングリコールモノアリルエーテル;環状アミド、好ましくは、2-ピロリドン、N-メチル-2-ピロリドン、N-エチル-2-ピロリドン、カプロラクタムおよび1,3-ジメチルイミダゾリドンが挙げられる。液体媒体は、水および1以上、特に1~3種の水混和性有機液体を含むことが好ましい。水と水混和性有機液体の両方が液体媒体中に存在する場合、水と水混和性有機液体の重量比は、好ましくは99:1~5:95、より好ましくは95:5~50:50、特に95:5~70:30である。液体媒体は、好ましくは30mPa.s未満、より好ましくは20mPa.s未満、特に10mPa.s未満の粘度を有する。粘度は、少なくとも2mPa.sであることが好ましい。粘度はニュートン粘度であることが好ましい。粘度は、25°Cで測定することが好ましい。粘度は、100s-1の剪断速度を用いて測定することが好ましい。粘度は、コーンおよびプレートの形状を用いて測定することが好ましい。粘度を測定するのに好ましい装置は、TAInstrumentsのレオメーターである。顔料本発明の第1の観点の組成物は、液体媒体、式1またはその塩の鎖を有するポリマー、および顔料を含む。顔料は、液体媒体に溶解しない無機または有機顔料材料またはその混合物を含むことができ、好ましくは、そのような材料またはその混合物である。溶解しないという語により、われわれは、液体媒体に対し重量に基づき1以下、より好ましくは0.1以下の溶解度を有することを意味する。溶解度は、25°Cの温度で測定することが好ましい。溶解度は、pH8で測定することが好ましい。溶解度は、好ましくは水、より好ましくは脱イオン水に対し測定する。顔料は有機物または無機物であることができる。好ましい顔料は、有機顔料、例えば、ColourIndexの第3版1971、およびこれに続くその改訂版、およびその補遺のPigmentsという見出しの章に記載されている顔料のクラスのいずれかである。有機顔料の例は、アゾジスアゾおよび縮合アゾを含む、チオインジゴ、インダントロン、イソインダントロン、アンタントロン、アントラキノン、イソジベンズアントロン、トリフェンジオキサジン、キナクリドン、ならびにフタロシアニン系列、特に銅フタロシアニンおよびその核ハロゲン化誘導体からのもののほか、酸性、塩基性および媒染染料のレーキである。好ましい有機顔料は、フタロシアニン、特に銅フタロシアニン顔料、アゾ顔料、インダントロン、アンタントロン、およびキナクリドンである。好ましい無機顔料としては、カーボンブラック特にガスブラック、二酸化チタン、二酸化ケイ素、酸化アルミニウム、ならびに鉄の酸化物および硫化物が挙げられる。本発明の第1の観点では、顔料を微粉砕するために、式1またはその塩の鎖を有するポリマーを用いている。これにより、液体媒体中の顔料の分散物が得られる。顔料粒子は、ポリマーによりコロイド的に安定化する。このように、ポリマーを、顔料の表面上に好ましくは少なくとも部分的に吸着させる。特定の制限なしにあらゆる適した顔料を用いることができる。インクジェットの場合、特に適した顔料は、カーボンブラック、C.I.PigmentRed122、C.I.PigmentBlue15:3およびC.I.PigmentYellow74である。言うまでもなく、他の顔料も多くある。顔料は、その表面上に水分散性基が共有結合するように、表面が処理されていないことが好ましい。顔料は、分散剤の補助なしには水に分散しないことが好ましい。分散剤中の顔料は、好ましくは1ミクロン未満、より好ましくは10~500nm、特に30~300nm、もっとも好ましくは50~200nmの平均粒径を有する。平均粒径は、Zまたは体積平均径であることができる。粒径は、レーザー光散乱を含む適した技術により測定することができる。分散物分散物という語に、われわれは、例えば、ミルベース、濃縮インク、インク、毛髪染料および希釈インクが包含されるものとする。本発明の第2の観点で定義したポリマーは、顔料分散物の調製に特に有用である。本発明の第4の観点に従って、本発明の第2の観点に従ったポリマー、顔料および液体媒体を含む分散物を提供する。本発明の第4の観点に従った分散物は、本発明の第2の観点に従ったポリマー、顔料および液体媒体を含む混合物を微粉砕することにより調製することが好ましい。該分散物は、i本発明の第2の観点に従ったポリマーを0.1~40部、より好ましくは該ポリマーを0.5~20部;ii0.1~40部、より好ましくは1~20部の顔料;iii50~99.8部、より好ましくは60~98.5部の液体媒体;ここにおいて、部はすべて重量に基づくを含むことが好ましい。iiiiiiの部数の合計が100部であることが好ましい。顔料は、先に挙げたもののいずれかであることができる。分散物中に存在する顔料の量の百分率として表されるポリマーの量は、好ましくは1~150、より好ましくは5~100、特に5~40、もっとも特に10~30である。本明細書中で用いる微粉砕という語は、顔料粒子の粒径を効果的に低減する分散方法を意味する。適した微粉砕方法の例としては、ミクロ流動化、超音波処理、均質化および特にミル粉砕が挙げられる。ビーズミル粉砕が特に好ましい。微粉砕には、顔料粒径を相当程度低減する傾向がない例えば攪拌、ブレンディングおよびローリングは含まれない。微粉砕前の顔料の平均粒径は、1ミクロンより大きいことが好ましい。微粉砕後の顔料の平均粒径は、好ましくは10~500nm、より好ましくは20~300nm、特に50~200nmである。平均粒径は、Zまたは体積Mv平均粒径であることが好ましい。平均粒径はあらゆる適した技術により測定することができるが、レーザー光散乱がとりわけ好ましい。平均粒径を測定するのに好ましい装置としては、MalvernからのZetasizerTM3000およびHoneywell-Microtracから得られるNanotrac150が挙げられる。微粉砕段階中に存在する唯一の分散剤が、本発明の第1の観点で定義した、または本発明の第2の観点に従ったポリマーであることが好ましい。微粉砕後、本発明の第1の観点で定義した、または第2の観点に従ったポリマー以外の分散剤を後添加することが可能であるが、これは、さらなる微粉砕プロセスにより行わないことが好ましい。その代わり、そのような分散剤は、例えば、混合、ブレンディング、攪拌などの方法により加えることができる。本発明の第1の観点で定義した、または第2の観点に従ったポリマーは、少なくとも部分的に、顔料の表面上に吸着することが好ましい。微粉砕段階中の液体媒体は、本明細書中で先に記載したとおりであることができる。とは言え、本発明の第2の観点に従ったポリマーの特別な利点は、それが、大量の有機液体を含有する液体媒体を必要とすることなく、容易な微粉砕を促進する能力を有する点である。したがって、微粉砕に用いられる液体媒体は、i80~100、より好ましくは90~100、特に95~100、さらに特に99~100部の水;およびii0~20、より好ましくは0~10、特に0~5、さらに特に0~1部の1以上の水混和性有機液体;ここにおいて、部は重量に基づき、iとiiの部数の合計は100であるを含むことが好ましい。もっとも好ましくは、微粉砕中に存在する液体媒体は、水だけを含む。本発明の第4の観点に従った分散物は、インクおよび特にインクジェット印刷インクの調製に特に適している。したがって、インクおよびインクジェット印刷インクは、本発明の第4の観点に従った分散物を含む。分散物の精製分散物は、配合してインクにする前に精製することが好ましい。精製は、任意の適した方法、例えば、精密濾過、脱イオン樹脂、遠心分離とこれに続くデカンテーションおよび洗浄によることができる。好ましい方法は、膜濾過、特に限外濾過である。インクインクは、i0.1~30部の本発明の第2の観点に従ったポリマー;ii1~30部の顔料;iii60~98.8部の液体媒体ここにおいて、部はすべて重量に基づくを含むことが好ましい。インクは、インクジェット印刷インクであることが好ましい。本発明の第5の観点に従って、i0.1~15部の本発明の第2の観点に従ったポリマー;ii1~15部の顔料;iii70~98.8部の液体媒体ここにおいて、部はすべて重量に基づくを含むインクジェット印刷機用インクを提供する。部数の合計iiiiiiは100部であることが好ましい。インクは、本発明の第4の観点に従った分散物からしばしば調製される。したがって、インクは、上記微粉砕方法により調製されている本発明の第4の観点に従った分散物を含むことが好ましい。インクは、25°Cの温度で測定して、好ましくは50mPa.s未満、より好ましくは30mPa.s未満、特に15mPa.s未満の粘度を有する。粘度の測定に関する優先傾向は、先に記載したとおりである。インクは、25°Cの温度で測定して、好ましくは20~65ダイン/cm、より好ましくは30~60ダイン/cmの表面張力を有する。表面張力は、KibronAquaPiを用いて測定することが好ましい。インクのpHは、好ましくは4~11、より好ましくは7~10である。インクをインクジェット印刷インクとして用いる予定である場合、インクは、好ましくは100万部あたり500部未満、より好ましくは100万部あたり100部未満のハロゲン化物イオン濃度を有する。インクが100万部あたり100部未満、より好ましくは50部未満の二価および三価の金属を有することが、特に好ましい。上記で用いた100万部あたりの部数は、インクの全重量に対する重量部をさす。得られるインク中のこれら低いイオン濃度は、上記精製段階により達成することができる。インクを作製するための方法は、例えば濾過または遠心分離により、直径が1ミクロンを超える粒径を有する粒子を除去するための段階を包含することが好ましい。インクは、直径1ミクロンを超える大きさを有する粒子を重量に基づき好ましくは10未満、より好ましくは2未満、特に1未満有する。液体媒体は、本明細書中で先に記載したとおりであることができる。ここでも同様に、液体媒体は水性であることが好ましい。添加剤インクはさらに、粘度調整剤、pH緩衝剤、金属キレート化剤、界面活性剤、腐敗抑制剤、殺生物剤、染料、水混和性有機溶媒1以上および/またはコゲーション低減剤から選択される1以上の添加剤を含むことが好ましい。カートリッジ本発明の第6の観点に従って、チャンバーおよび本発明の第5の観点に従ったインクを含むインクジェット印刷機用カートリッジであって、該インクが該チャンバー内に存在する、前記カートリッジを提供する。インクジェット印刷機本発明の第7の観点に従って、本発明の第6の観点に従ったインクジェット印刷機用カートリッジを含むインクジェット印刷機を提供する。インクジェット印刷機用インクで印刷された基材本発明の第8の観点に従って、本発明の第5の観点に従ったインクジェット印刷インクで印刷された基材を提供する。使用本発明の第9の観点に従って、インクジェット印刷インクを調製するための、本発明の第2の観点に従ったポリマーの使用を提供する。ここで、本発明を以下の実施例により例示する。これに関し、そうではないと特記しない限り、部はすべて重量に基づく。1.分散剤の調製1.1ポリマー水溶液1の調製段階i水300mLおよびカルソレン油3滴中のシアヌル酸クロリド20g、108mmolの懸濁液を、反応器内で0~5°Cの温度において30分間攪拌した。該懸濁液のpHを、飽和水性K2CO3を用いて6.5に上昇させた。段階ii水80mL中のアミノメタンホスホン酸11.4g、100mmolの溶液を、10分かけて反応器に少しずつ加えた。反応器内容物を、pHを6.5~7の範囲に維持しつつ、0~5°Cの温度で4時間攪拌した。得られた混合物を濾過WhatmanGF/Aして、不要な懸濁固体を除去した。段階iii水30mL中のp-キシリレンジアミン13.6g、100mmolの懸濁液を、0~5°Cの温度において、上記段階iiで調製した濾液に加えた。得られた混合物を16時間攪拌し、その間にこれを20°Cに温めた。混合物のpHを、固体K2CO3を用いて9.5に上昇させ、混合物を70°Cで4時間にわたり加熱攪拌した後、放置して20°Cまで冷却した。段階iv得られた懸濁液を100マイクロScm-1未満の導電率まで透析し、体積を減少させて、固形分が10.4重量であるポリマー水溶液1を得た。1.2ポリマー水溶液2~11の調製ポリマー水溶液2~11を、アミノメタンホスホン酸を等モル量の表1中の式HQ3Xmの化合物で置き換え、p-キシリレンジアミンを等モル量の式HQ1-A-Q2Hの化合物で置き換えた点を除き、ポリマー水溶液1と同様に調製した。場合によっては、アミノメタンホスホン酸の代わりに式HQ3Xmの化合物を2つ用いた。これらの場合、式HQ3Xmの両方の化合物の全モル量の合計は、ポリマー水溶液1の調製に用いられたアミノメタンホスホン酸のモル量と同等である。したがって、モル比1:1の式HQ3Xmの2つの化合物では、実質的に、ポリマー水溶液1におけるアミノメタンホスホン酸のモル量の0.5×および0.5×を用いた。1.3比較ポリマー水溶液1の調製Joncry登録商標683BASFPerformanceChemicals、10gを微粉に粉砕し、水90gと混合した。固体KOHを加え、該混合物を加熱し50°C、少量の固体KOHを加えることによりpHを9より高く維持しつつ、高剪断ミキサーUltra-turraxT25、Ikaで8時間にわたり均質化した。体積を維持するために、時々水も加えた。該溶液を濾過WhatmanGF/Aして、全固形分が6.6である比較ポリマー水溶液1を得た。2.ミルベースの調製2.1黒色ミルベース1段階i予備混合物の調製顔料粉末EvonikDegussaからのNIPexRTM170IQカーボンブラック顔料、60部、ポリマー水溶液157.7部および水282.3部を一緒に混合して、予備混合物を形成した。段階ii方法Aを用いた微粉砕2.1、段階iで調製した予備混合物を、1mmのセラミックビーズが入っている縦型ビーズミルに移した。その後、混合物を1時間にわたり微粉砕ミル粉砕した。その後、ミル粉砕した混合物からミル粉砕ビーズを分離した。これにより黒色ミルベース1が得られた。段階iii特性決定黒色ミルベース1中の顔料粒子は、129nmのZ-平均粒径を有していた。Z-平均粒径は、Malvernから得たZetasizerRTM3000を用いて、すべての分散物そうではないと記載しない限りについて確定した。黒色ミルベース1中の顔料に対するポリマーの割合は、10重量であった。2.2黒色ミルベース2段階i予備混合物の調製顔料粉末EvonikDegussaからのNIPexRTM170IQカーボンブラック顔料、2.4部、ポリマー水溶液11.15部および水16.45部を一緒に混合して、予備混合物を形成した。段階ii方法Bを用いた微粉砕その後、上記2.2、段階iで調製した予備混合物を、5°Cにおいて超音波BransonDigitalSonifier、振幅60で操作で10分間処理した。これにより黒色ミルベース2が得られた。段階iii特性決定黒色ミルベース2中の顔料粒子は、128nmのZ-平均粒径を有していた。黒色ミルベース2中の顔料に対するポリマーの割合は、5重量であった。2.3黒色ミルベース3段階i予備混合物の調製顔料粉末EvonikDegussaからのNIPexRTM170IQカーボンブラック顔料、90部、ポリマー水溶液186.5部および水423.5部を一緒に混合して、予備混合物を形成した。段階ii方法Cを用いた微粉砕2.3、段階iで調製した予備混合物を、プラスチック製ミル粉砕ビーズが入っている横型ビーズミルに移し、該混合物を3時間にわたりミル粉砕した。その後、ミル粉砕した混合物からミル粉砕ビーズを分離し、最後に、これを、50kDの孔径を有する膜を用いる限外濾過により精製した。これにより黒色ミルベース3が得られた。段階iii特性決定得られたミルベース中の顔料粒子は、107nmのZ-平均粒径を有していた。黒色ミルベース3中の顔料に対するポリマーの割合は、10重量であった。2.4黒色ミルベース4~25黒色ミルベース4~25を、表2に示す水性ポリマー溶液、微粉砕法および時間を用いて、黒色ミルベース2に従って調製した。3.インクの調製各黒色ミルベースを用いて、以下の組成を有するインクを調製した。インクビヒクル顔料固形分6部2-ピロリドン3.00部グリセロール15.00部1,2ヘキサンジオール4.00部エチレングリコール5.00部SurfynolTM4650.50部純水100部にするのに十分な量SurfynolRTM465は、AirProductsから入手可能な界面活性剤である。活性または固形分ベースで6部の黒色顔料を、すべての場合で用いた固形分が10重量である場合、約60部の黒色ミルベース。上記インク組成を用いて、例えば、黒色ミルベース1を用いて黒色インク1を調製し、黒色ミルベース2を用いて黒色インク2を調製し、以下同様に調製した。4.プリントの作製項目3で上記した各インクを、普通未加工紙、すなわちXerox4200およびCanonGF500紙上に印刷した。印刷は、EpsonSX100シリーズのインクジェット印刷機により黒色のブロックを100印刷して実施した。5.反射率光学濃度の測定各プリントについて、反射率光学濃度RODを、D65光源を観測視野2°でフィルターを取り付けずに用いて照明したGretagMacbethkeywizardV2.5Spectrolino光濃度計を用いて測定した。測定は、プリントに沿って少なくとも2点で行った後、平均化した。6.光学濃度測定の結果ROD測定の結果を、以下の表3にまとめる。結果から、本発明の第1の観点に従った方法および本発明の第2の観点に従った分散剤は、既知の分散剤と比較して同じまたはより高い光学濃度を有するプリントを促進することが、はっきりわかった。7.さらなるインク表IおよびIIに記載したさらなるインクを調製することができる。ここにおいて、黒色ミルベース1および2は先に定義したとおりであり、インク添加剤は以下に定義するとおりである。第2段以降に示した数字は、関連する構成成分の部数をさし、部はすべて重量に基づく。インクは、サーマル式、圧電式またはMemjetインクジェット印刷により紙に施用することができる。以下の略語を表IおよびIIに用いる:PG=プロピレングリコールDEG=ジエチレングリコールNMP=N-メチルピロリドンDMK=ジメチルケトンIPA=イソプロパノールMEOH=メタノール2P=2-ピロリドンMIBK=メチルイソブチルケトンP12=プロパン-1,2-ジオールBDL=ブタン-2,3-ジオールSurf=AirProductsからのSurfynolTM465PHO=Na2HPO4およびTBT=第三ブタノールTDG=チオジグリコールGLY=グリセロールnBDPG=ジプロピレングリコールのモノ-n-ブチルエーテルnBDEG=ジエチレングリコールのモノ-n-ブチルエーテルnBTEG=トリエチレングリコールのモノ-n-ブチルエーテル"